(57)【要約】【課題】製紙工程において汚れが発生し難く、灰分やアニオン性夾雑物の存在下においても安定性が良好であり、高いサイズ効果を付与することができるアルキルケテンダイマー系エマルションサイズ剤を提供すること。【解決手段】アルキルケテンダイマー（Ａ）と、次のモノマー（ｂ１）〜（ｂ４）：（ｂ１）（メタ）アクリルアミド（ｂ２） ジアルキルアミノ（ヒドロキシ）アルキル（メタ）アクリレート、ジアルキルアミノ（ヒドロキシ）アルキル（メタ）アクリルアミド及びそれらの塩から選ばれる１種又は２種以上（ｂ３）（メタ）アクリロイルオキシ（ヒドロキシ）アルキルジアルキルベンジルアンモニウム塩及び／または（メタ）アクリルアミド（ヒドロキシ）アルキルジアルキルベンジルアンモニウム塩（ｂ４）不飽和カルボン酸類またはその塩を必須の構成単位とする共重合体である両性ポリアクリルアミド（Ｂ）とを含有する、製紙用エマルションサイズ剤。【選択図】なし【特許請求の範囲】
【請求項１】
アルキルケテンダイマー（Ａ）と、
次のモノマー（ｂ１）〜（ｂ４）：
（ｂ１）（メタ）アクリルアミド
（ｂ２） ジアルキルアミノ（ヒドロキシ）アルキル（メタ）アクリレート、ジアルキルアミノ（ヒドロキシ）アルキル（メタ）アクリルアミド及びそれらの塩から選ばれる１種又は２種以上
（ｂ３）（メタ）アクリロイルオキシ（ヒドロキシ）アルキルジアルキルベンジルアンモニウム塩及び／または（メタ）アクリルアミド（ヒドロキシ）アルキルジアルキルベンジルアンモニウム塩
（ｂ４）不飽和カルボン酸類またはその塩
を必須の構成単位とする共重合体である両性ポリアクリルアミド（Ｂ）とを含有する、製紙用エマルションサイズ剤。
【請求項２】
アルキルケテンダイマー（Ａ）と両性ポリアクリルアミド（Ｂ）とを、質量比で（Ａ）／（Ｂ）＝７５／２５〜９７／３の割合で含有する、請求項１に記載の製紙用エマルションサイズ剤。
【請求項３】
両性ポリアクリルアミド（Ｂ）のモノマー構成が、（ｂ１）が５０〜９５重量％、（ｂ２）が２〜３０重量％、（ｂ３）が０．０１〜１０重量％（ｂ４）が１〜２５重量％である、請求項１又は請求項２に記載の製紙用エマルションサイズ剤。
【請求項４】
アルキルケテンダイマー（Ａ）が下記一般式（１）で表される化合物である、請求項１から３のいずれかに記載の製紙用エマルションサイズ剤。
【化１】
2019099991.tif 000009
（式中のＲ１およびＲ２は、それぞれ飽和または不飽和のアルキル基を表し、同一であっても異なってもよい。）
【請求項５】
さらに水溶性アルミニウム化合物を含有する、請求項１から４のいずれかに記載の製紙用エマルションサイズ剤。
【請求項６】
請求項１から請求項５のいずれかにおける製紙用エマルションサイズ剤をパルプスラリーへ添加し、サイジングを行うことを特徴とする紙の製造方法。
【請求項７】
請求項１から請求項５のいずれかにおける製紙用エマルションサイズ剤を紙に塗工してサイジングを行うことを特徴とする紙の製造方法。
【発明の詳細な説明】
【技術分野】
【０００１】
本発明はアルキルケテンダイマー系製紙用サイズ剤および当該アルキルケテンダイマー系製紙用サイズ剤を用いる紙の製造方法に関する。
【背景技術】
【０００２】
紙や板紙にサイズ性を付与するためにアルキルケテンダイマー系エマルションサイズ剤が使用されているが、アルキルケテンダイマーが加水分解性の化合物であるために十分な製品安定性が確保できないことが多い。そのため、安定な製品を得るべく様々な検討がなされおり、その分散剤としてカチオン化澱粉やカチオン性のポリアクリルアミドが主に使用されてきた（特許文献１〜４参照）。
【０００３】
これらの発明によるサイズ剤は、性能が良好で製紙業界に貢献してきた。しかし、近年の製紙工程における、（１）安価填料である炭酸カルシウムの利用や増配合による抄紙ｐＨの上昇、（２）古紙使用比率の増加、更には（３）抄紙排水低減のための抄紙系クローズド化により製紙薬品の効果が発現し難い状況に変化してきている。具体的には、アニオン性夾雑物によるサイズ剤の凝集やカチオン成分の失活が原因でパルプ繊維へのサイズ剤の分散定着が著しく阻害され、従来のサイズ剤ではサイズ効果が低下する傾向にある。
【０００４】
また、これらのサイズ剤は硫酸バンドを添加しない抄造条件で良好なサイズ効果を得るべく発明されたものであるが、現在の抄造方法ではこれらの自己定着性を付与するべくカチオン性を付与したアルキルケテンダイマー系サイズ剤でも硫酸バンドを添加した方がより良好なサイズ性能が得られるため、現在の一般的な製紙工程では硫酸バンドを使用している。このことから、従来のアルキルケテンダイマー系サイズ剤は、現在の製紙条件に十分に適合しておらず、現在の抄造条件に適合したアルキルケテンダイマー系サイズ剤は殆ど検討されてこなかった。
【０００５】
さらに、現在の製紙業界は競争が激化しており、低コストで紙を製造するべく、様々なコストダウンのための検討がなされており、製紙業界では、これらの従来のアルキルケテンダイマー系サイズ剤よりも使用量を低減しつつ、より高いサイズ効果が付与可能な高性能なアルキルケテンダイマー系サイズ剤が切望されていた。
【先行技術文献】
【特許文献】
【０００６】
【特許文献１】特開昭５９−０２６５９２号公報
【特許文献２】特開昭６０−０８８１９６号公報
【特許文献３】特公平６−７８４６２号公報
【特許文献４】特公平６−７８４６３号公報
【発明の概要】
【発明が解決しようとする課題】
【０００７】
本発明は、炭酸カルシウム等の灰分やアニオン性夾雑物の存在下においても凝集しにくく安定性が良好であり、製紙工程における汚れなどの問題が発生し難く、紙に良好なサイズ効果を付与することができるアルキルケテンダイマー系エマルションサイズ剤を提供することを目的とするものである。
【課題を解決するための手段】
【０００８】
前述の課題を解決するべく鋭意研究を行った結果、アルキルケテンダイマーと、所定の両性ポリアクリルアミドとを用い水性エマルションとすることで、より安定性に優れ且つサイズ性能が良好なアルキルケテンダイマー系サイズが得られ、内添サイズ剤としても表面サイズ剤としても、さらには塗工による優れた撥水効果が得られることを見出し本発明の課題解決に至った。
【０００９】
すなわち、本発明は、
［１］アルキルケテンダイマー（Ａ）と、
次のモノマー（ｂ１）〜（ｂ４）：
（ｂ１）（メタ）アクリルアミド
（ｂ２） ジアルキルアミノ（ヒドロキシ）アルキル（メタ）アクリレート、ジアルキルアミノ（ヒドロキシ）アルキル（メタ）アクリルアミド及びそれらの塩から選ばれる１種又は２種以上
（ｂ３）（メタ）アクリロイルオキシ（ヒドロキシ）アルキルジアルキルベンジルアンモニウム塩及び／または（メタ）アクリルアミド（ヒドロキシ）アルキルジアルキルベンジルアンモニウム塩
（ｂ４）不飽和カルボン酸類またはその塩
を必須の構成単位とする共重合体である両性ポリアクリルアミド（Ｂ）とを含有する、製紙用エマルションサイズ剤。
［２］アルキルケテンダイマー（Ａ）と両性ポリアクリルアミド（Ｂ）とを、質量比で（Ａ）／（Ｂ）＝７５／２５〜９７／３の割合で含有する、［１］に記載の製紙用エマルションサイズ剤。
［３］両性ポリアクリルアミド（Ｂ）のモノマー構成が（ｂ１）が５０〜９５重量％、（ｂ２）が２〜３０重量％、（ｂ３）が０．０１〜１０重量％（ｂ４）が１〜２５重量％の共重合体であるポリアクリルアミドを含有する水性エマルションからなる［１］又は［２］に記載の製紙用エマルションサイズ剤。
［４］アルキルケテンダイマー（Ａ）が下記一般式（１）で表される化合物である［１］から［３］のいずれかに記載の製紙用エマルションサイズ剤。
【化１】
2019099991.tif 000002
（式中のＲ１およびＲ２は、それぞれ飽和または不飽和のアルキル基を表し、同一であっても異なってもよい。）
［５］さらに水溶性アルミニウム化合物を含有する、［１］から［４］のいずれかに記載の製紙用エマルションサイズ剤。
［６］［１］から［５］のいずれかにおける製紙用エマルションサイズ剤をパルプスラリーへ添加しサイジングを行うことを特徴とする紙の製造方法。
［７］［１］から［５］のいずれかにおける製紙用エマルションサイズ剤を紙に塗工してサイジングを行うことを特徴とする紙の製造方法。
に関する。
【発明の効果】
【００１０】
本発明の製紙用エマルションサイズ剤は、灰分やアニオン性夾雑物の存在下においても凝集することなく安定な粒子を維持できる。そのため、パルプ繊維に均一に分散、定着して溶融することで優れたサイズ効果を付与することができる。また、用水や塗工液中の汚れなどの問題が発生し難く、操業性に優れる。
【発明を実施するための最良の形態】
【００１１】
本発明を以下に更に詳しく説明する。
なお、本明細書において「（ヒドロキシ）アルキル」とは、アルキルまたはヒドロキシアルキルを意味し、「（メタ）アクリレート」とは、アクリレートまたはメタクリレートを、「（メタ）アクリルアミド」とは、アクリルアミドまたはメタアクリルアミドを意味する。
【００１２】
本発明におけるアルキルケテンダイマー（Ａ）としては、下記一般式（１）で表されるアルキルケテンダイマーを使用できる。
【化１】
2019099991.tif 000003
（式中、Ｒ１およびＲ２は、それぞれ飽和または不飽和の炭化水素基を表し、同一であっても異なっても構わない。）
【００１３】
また、サイズ効果の発現に適した炭化水素基として、炭素数が８〜３０程度のものが好ましい。具体的には、オクチル基、デシル基、ドデシル基、テトラデシル基、ヘキサデシル基、オクタデシル基、エイコシル基などのアルキル基、オクテニル基、デセニル基、ドデセニル基、テトラデセニル基、ヘキサデセニル基、オクタデセニル基、エイコセニル基等のアルケニル基などが挙げられる。なお、当該アルキルケテンダイマーは１種を単独で、または２種以上を組み合わせて用いることも可能である。
【００１４】
本発明における両性ポリアクリルアミド（Ｂ）は、次のモノマー（ｂ１）〜（ｂ４）の共重合体である。
（ｂ１）（メタ）アクリルアミド
（ｂ２） ジアルキルアミノ（ヒドロキシ）アルキル（メタ）アクリレート、ジアルキルアミノ（ヒドロキシ）アルキル（メタ）アクリルアミド及びそれらの塩から選ばれる１種又は２種以上
（ｂ３） （メタ）アクリロイルオキシ（ヒドロキシ）アルキルジアルキルベンジルアンモニウム塩及び／または（メタ）アクリルアミド（ヒドロキシ）アルキルジアルキルベンジルアンモニウム塩
（ｂ４） アニオン性モノマーまたはその塩
【００１５】
（ｂ１）（メタ）アクリルアミドとしては、（メタ）アクリルアミド、Ｎ，Ｎ−ジアルキル（Ｃ１〜２）（メタ）アクリルアミドなどが例示でき、安定な分散剤としての効果が得られる点で両性ポリアクリルアミド中の共重合割合は好ましくは５０〜９５重量％、より好ましくは６０〜９４重量％使用できる。
【００１６】
（ｂ２）ジアルキルアミノ（ヒドロキシ）アルキル（メタ）アクリレートとしては、下記一般式（２）：
【化２】
2019099991.tif 000004
（式中、Ｒ３は水素原子またはメチル基、Ｒ４は炭素原子数２〜４のアルキレン基または炭素原子数２〜４のヒドロキシアルキレン基、Ｒ５およびＲ６はそれぞれ独立して炭素原子数１〜３のアルキル基を表す。）
で表される化合物、例えば、ジメチルアミノエチル（メタ）アクリレート、ジメチルアミノプロピル（メタ）アクリレート、ジメチルアミノブチル（メタ）アクリレート、ジメチルアミノヒドロキシエチル（メタ）アクリレート、ジメチルアミノヒドロキシプロピル（メタ）アクリレート、ジメチルアミノヒドロキシブチル（メタ）アクリレート、ジエチルアミノエチル（メタ）アクリレート、ジエチルアミノプロピル（メタ）アクリレート、ジエチルアミノブチル（メタ）アクリレート、ジメチルアミノヒドロキシエチル（メタ）アクリレート、ジエチルアミノヒドロキシプロピル（メタ）アクリレート、ジエチルアミノヒドロキシブチル（メタ）アクリレートなどが挙げられ、ジアルキルアミノ（ヒドロキシ）アルキル（メタ）アクリルアミドとしては、ジメチルアミノプロピル（メタ）アクリルアミド、ジエチルアミノプロピル（メタ）アクリルアミド、などが挙げられ、これらの中でもジメチルアミノエチル（メタ）アクリレートが好ましい。（Ｂ）両性ポリアクリルアミド中の共重合割合は製品安定性や経済性等の点で２〜３０重量％が好ましく、４〜２５重量％がより好ましい。また、これらは、１種を単独で、または２種以上を組み合わせて用いることも可能である。さらに、これらの無機酸或いは有機酸でアミノ基の全部または一部を中和塩類として用いることができる。
【００１７】
（ｂ３）（メタ）アクリロイルオキシ（ヒドロキシ）アルキルジアルキルベンジルアンモニウム塩及び又は（メタ）アクリロイルアミド（ヒドロキシ）アルキルジアルキルベンジルアンモニウム塩としては、下記一般式（３）：
【化３】
2019099991.tif 000005
（式中、Ｒ７は水素原子またはメチル基、Ｒ８は炭素原子数２〜４のアルキレン基または炭素原子数２〜４のヒドロキシアルキレン基、Ｒ９、Ｒ１０およびＲ１１はそれぞれ独立して炭素原子数１〜３のアルキル基、Ｘ−は陰イオンを表す。）
で表される化合物、例えば、前記の（ｂ２）ジメチルアルキルアミノ（ヒドロキシ）アルキル（メタ）アクリレート及び又はジアルキルアミノ（ヒドロキシ）アルキル（メタ）アクリルアミド（塩）のハロゲン化ベンジルによる４級化物で、ハロゲン化ベンジルとしてはフッ化ベンジル、塩化ベンジル、臭化ベンジル、ヨウ化ベンジルなどが挙げられ、（Ｂ）両性ポリアクリルアミド中の共重合割合は高ｐＨでの安定性、サイズ効果及び乳化力の点で０．０１〜１０重量％が好ましく、さらに好ましくは０．０２〜８重量％である。
【００１８】
次に使用する（ｂ４）不飽和カルボン酸類としては、アクリル酸、メタクリル酸、クロトン酸、マレイン酸、フマル酸、イタコン酸、シトラコン酸およびそれらの塩から選ばれる少なくとも１種のモノマーであり２種以上併用することができる。（Ｂ）ポリアクリルアミドへの共重合割合は硫酸バンドとの反応性、サイズ効果、乳化力及び製品安定性の点で１〜２５重量％が好ましく、さらに好ましくは２〜２０重量％である。
【００１９】
またこれらのモノマー以外にも、スチレン或いはその誘導体、アルキル（メタ）アクリレート、（メタ）アクリロニトリル、メルカプタン類、ビニルスルホン酸、（メタ）アリルスルホン酸、スチレンスルホン酸、（メタ）アクリルアルキルスルホン酸、システアミン塩酸（塩）、メルカプトプロピオン酸（塩）、チオグリコール酸（塩）、チオ酢酸（塩）チオリンゴ酸（塩）、チオグリコール酸アルキルエステル及びメルカプトプロピオン酸アルキルエステル、チオグリコール酸誘導体や多価メルカプト化合物、テルピノレン、ジアリルジメチルアンモニウムクロリド、メチレンビスアクリルアミドなどの架橋剤、α−メチルスチレン、α−メチルスチレン２量体など前述の（ｂ１）〜（ｂ４）のモノマーと反応する化合物も分散剤としての性能を阻害しない範囲で使用できる。
【００２０】
両性ポリアクリルアミド（Ｂ）の製造における重合方法については、溶液重合、乳化重合、懸濁重合など従来公知の方法で行うことができる。溶液重合の場合は水、メチルアルコール、エチルアルコール、イソプロピルアルコール、ターシャルブチルアルコールなどの低級アルコール類やアセトン、メチルエチルケトン、ジオキサン等の溶剤を使用して重合する。これらの溶剤において２種以上併用して使用することも可能である。乳化重合の場合は公知のアニオン性及び／又はノニオン性界面活性剤を使用し、前記溶剤下において重合をする。
【００２１】
ラジカル重合触媒としては、公知のものが使用できる。例えば過硫酸アンモニウム、過硫酸カリウム、過硫酸ナトリウムなどの過硫酸塩、これら過硫酸塩と還元剤との組み合わせによるレドックス系重合触媒、あるいは２，２’−アゾビスイソブチロニトリルなどのアゾ系触媒、もしくは過酸化水素、ｔ−ブチルパーオキサイド、ベンゾイルパーオキサイドなどの有機過酸化物を挙げることができる。
【００２２】
両性ポリアクリルアミド（Ｂ）は分散剤としての性能を阻害しない範囲で、アルカリ性領域で次亜塩素塩を反応させるホフマン分解反応やホルムアルデヒドおよびアミン類を反応させるマンニッヒ反応を行い変性することも可能である。
【００２３】
両性ポリアクリルアミド（Ｂ）の粘度及び重量平均分子量（Ｍｗ）は、経時安定性及び乳化性の点で好ましくは２０重量％で５０〜１，０００ｍＰａ・ｓ、Ｍｗ１，０００〜７００，０００、より好ましくは１００〜６００ｍＰａ・ｓ、Ｍｗ１０，０００〜３００，０００、特に好ましくは２００〜５００ｍＰａ・ｓ、Ｍｗ１００，０００〜２００，０００である。
【００２４】
本発明によるケテンダイマー系サイズ剤は、両性アクリルアミド（Ｂ）を使用して前記アルキルケテンダイマー（Ａ）を水中に乳化分散させて得られるが、十分な乳化力が得られる点で（Ｂ）成分の好ましい使用量は質量比で（Ａ）／（Ｂ）＝７５／２５〜９７／３、より好ましくは（Ａ）／（Ｂ）＝８０／２０〜９５／５である。
【００２５】
ケテンダイマー系物質を乳化する方法は、特に限定されず公知の方法が利用可能である。例えば、転相乳化法、溶剤乳化法、機械乳化法などいずれの方法でも乳化することができる。剪断力、圧力などの乳化条件を最適化させることにより、望まれる粒子径および粒度分布の乳化物を得ることができる。
【００２６】
また、乳化の際には、前述の両性ポリアクリルアミド（Ｂ）と共にアニオン性分散剤を使用して乳化してもよい。アニオン性分散剤としては公知の分散剤または高分子系共重合体型分散剤を使用することが可能である。使用可能なアニオン性分散剤としては、アルキルベンゼンスルホン酸塩、アルキル硫酸塩、ナフタレン系スルホン酸塩、ＡＳＡのアルカリ塩、ポリオキシアルキレンアルキルエーテル硫酸塩、スチレン−メタクリル酸系共重合体や（メタ）アクリルアミド系共重合体、ポリオキシエチレンスチリルフェニルエーテル、ポリオキシエチレンスチリルフェニルエーテルスルホコハク酸エステル塩、ナフタレンスルホン酸塩ホルマリン縮合物などが挙げられ、これらの中ではナフタレンスルホン酸塩ホルマリン縮合物が好ましく、添加量としては、得られるアルキルケテンダイマー系サイズ剤の固形分１００重量部に対し、０．０５〜１０重量部が好ましい。
また、アニオン性分散剤の他にも本発明のアルキルケテンダイマー系サイズの性能を阻害しない範囲で、ノニオン性分散剤や両性分散剤なども使用することも可能である。
【００２７】
さらに、乳化の際には水溶性アルミニウム化合物を添加することが好ましい。水溶性アルミニウム化合物は、ケテンダイマー系物質を乳化する際又は乳化した後に添加することができ、これを含有することによりケテンダイマー系サイズ剤の経時安定性やサイズ性能が向上することができる。水溶性アルミニウム化合物としては、例えば、硫酸アルミニウム（硫酸バンド）、塩化アルミニウム、硝酸アルミニウムおよびこれらの重合体などが挙げられ、これらの中では硫酸アルミニウムが好ましい。添加量としては、得られるアルキルケテンダイマー系サイズ剤の固形分１００重量部に対し、０．５重量部〜５重量部が好ましい。また、硫酸バンド以外にも、塩化アルミニウム化合物や硝酸アルミニウム化合物およびこれらの重合体などケテンダイマー系サイズ剤に使用される公知のものを用いることができるが、硫酸アルミニウムを用いることが、経済的に好ましい。
【００２８】
こうして得られる本発明のケテンダイマー系サイズ剤は、通常固形分が１０〜４０重量％、粘度１０〜１００ｍＰａ・ｓ（２５℃、ＢＭ型粘度計）、ｐＨ２．５〜６．０、平均粒子径０．３〜２．０μｍ（レーザー回折／散乱式粒度測定装置）のものである。
【００２９】
次に、前述のようにして得られたケテンダイマー系エマルションサイズ剤を使用して内添サイズ剤としてサイジングを行う方法を説明する。サイジングに用いるパルプ原料としては、クラフトパルプ、サルファイトパルプなどの晒あるいは未晒化学パルプ、グランドパルプ、メカニカルパルプ、サーモメカニカルパルプなどの晒あるいは未晒メカパルプ、新聞古紙、雑誌古紙、段ボール古紙あるいは脱墨古紙などの古紙のいずれも使用することができる。特に制限はないが硫酸バンドを使用することが好ましい。硫酸バンドの添加量はパルプ固形分に対し０．０１〜２．０％、さらに好ましくは０．５％〜１．５％の範囲である。また他の添加薬剤としてはカチオン化澱粉、澱粉、填料、染料、乾燥紙力向上剤、湿潤紙力向上剤、歩留まり向上剤、濾水性向上剤、消泡剤なども、必要に応じて使用することも可能である。
【００３０】
内添サイズ剤の添加場所は特に制限はないが、硫酸バンドの添加後でパルプとの撹拌が良好な場所が好ましい。内添サイズ剤としての添加量は特に制限はないが、対パルプ固形分で０．０２〜１．０重量％の範囲である。
【００３１】
また、表面サイズ剤としてサイジングに使用する場合は、紙種に特に制限はなく、抄造紙に対してサイズプレス、ゲートロールコーター、ビルブレードコーター、キャレンダーなどで、酸化澱粉、リン酸エステル化澱粉、酵素変性澱粉、ＡＰＳ変性澱粉、カチオン化澱粉、両性澱粉などの公知の澱粉類、ポリビニルアルコールなどと混合し塗工することで使用できる。さらに必要に応じて、消泡剤、防滑剤、防腐剤、防錆剤、増粘剤、ｐＨ調整剤、酸化防止剤、増膜助剤、顔料、染料などの公知の添加剤も使用することができる。表面サイズ剤の塗工量に特に制限はないが、好ましくは０．００１〜２ｇ／ｍ２の範囲である。
【００３２】
こうして本発明によるケテンダイマー系サイズ剤を使用し、開示されたサイジング方法でサイジングされた紙は、従来のケテンダイマー系サイズ剤を使用した際の紙に比べ、さらに良好なサイズ効果が得られる。
【実施例】
【００３３】
以下、本発明を実施例および比較例を挙げて具体的に説明するが、本発明はこれらの例に限定されるものではない。
なお、重量平均分子量の測定は下記条件により行った。
測定器：東ソー（株）製  ＧＰＣ−８０２０  ｍｏｄｅＩＩＩ
カラム：（株）東ソーＧＰＷＸＬ
測定温度：４０℃
検出器：示差屈折計
また、粘度の測定にはＢ型粘度計（株式会社東京計器製  形式：ＢＭ）を使用した。
【００３４】
＜両性ポリアクリルアミドの合成＞
合成例１
ビーカーにジメチルアミノエチルメタクリレート１９．６部と硫酸６．３部とを加え混合し、ｐＨが７．０以下となっていることを確認した。その後、４０％アクリルアミド３６８部、メタリルスルホン酸ソーダ９．８部、７５％ジメチルアミノエチルメタクリレートベンジルクロライド４級化物１３．１部、イタコン酸９．８部を加え混合した。次に、温度計、冷却器、攪拌機、窒素導入管を備えた五つ口フラスコに水５００部を加えて８０℃まで加温し、過硫酸カリウムを３．９部添加後に、モノマー水溶液を１時間で滴下し反応を行った。その後、濃度調整を行うことで固形分２０％、Ｍｗ１９０，０００、粘度３００ｍＰａ・ｓの両性ポリアクリルアミドＢ−１の水性分散体を得た。
【００３５】
合成例２
ビーカーにジメチルアミノエチルアクリレート１９．６部と硫酸６．５部とを加え混合し、ｐＨが７．０以下となっていることを確認した。その後、４０％アクリルアミド３６８部、スチレンスルホン酸ソーダ９．８部、７５％ジメチルアミノエチルアクリレートベンジルクロライド４級化物１３．１部、アクリル酸９．８部、メルカプトプロピオン酸６部を加え混合した。次に、温度計、冷却器、攪拌機、窒素導入管を備えた五つ口フラスコに水５００部を加えて８０℃まで加温し、過硫酸カリウムを３．９部添加後にモノマー水溶液を１時間で滴下し反応を行った。その後、濃度調整を行うことで固形分２０％、Ｍｗ１５８，０００、粘度２５０ｍＰａ・ｓの両性ポリアクリルアミドＢ−２の水性分散体を得た。
【００３６】
合成例３〜８
合成例１と同様の操作で、表１に示すモノマー成分で（Ｂ）両性ポリアクリルアミドＢ−３〜Ｂ−８の水性分散体を得た。
【００３７】
比較合成例１〜６
合成例１と同様の操作で、表２に示すモノマー成分で両性ポリアクリルアミドＣ−１〜Ｃ−６の水性分散体を得た。
なお、各合成例および比較合成例の重合ｐＨ調整用の硫酸の量は、適宜変更した。
【００３８】
【表１】
2019099991.tif 000006
【００３９】
【表２】
2019099991.tif 000007
【００４０】
表中の略号の意味は、以下の通りである。
ＡＡＭ：アクリルアミド
ＤＭ：ジメチルアミノエチルメタクリレート
ＤＭＢＱ：ジメチルアミノエチルメタクリレートベンジルクロリド４級化物
ＤＭＭＱ：ジメチルアミノエチルメタクリレートメチルクロリド４級化物
ＤＡ：ジメチルアミノエチルアクリレート
ＤＡＢＱ：ジメチルアミノエチルアクリレートベンジルクロリド４級化物
ＤＭＡＰＡＡ：ジメチルアミノプロピルアクリルアミド
ＤＭＡＰＡＡＢＱ：ジメチルアミノプロピルアクリルアミドベンジルクロリド４級化物
ＩＡ：イタコン酸
ＡＡ：アクリル酸
ＳＭＡＳ：メタリルスルホン酸ソーダ
ＮａＳＳ：スチレンスルホン酸ソーダ
ＭＰＡ：メルカプトプロピオン酸
【００４１】
＜ケテンダイマー系サイズ剤の製造＞
製造例１
２Ｌビーカーにアルキルケテンダイマーとしてパルミチン酸クロライド６０％、ステアリン酸クロライド４０％の混合物を２量体化したものを１４２部、合成例１で得られた両性ポリアクリルアミドＢ−１の水性分散体を２００部、アニオン性分散剤としてナフタレンスルホン酸ナトリウムホルマリン縮合物（ルノックス１５００Ａ  ４０％水溶液  東邦化学工業(株)）を２０部、５０％硫酸アルミニウム水溶液２０部、水６００部を仕込み、７０〜７５℃で溶解し、高圧ホモジナイザー（ＡＰＶ、ＧＡＵＬＩＮ社製）で乳化させ、３０℃以下まで冷却し、固形分濃度２０％のケテンダイマー系サイズ剤を得た。
【００４２】
製造例２〜５、比較製造例１〜６
両性ポリアクリルアミドＢ−１の水性分散体の代わりに合成例２〜５、比較例１〜５の両性ポリアクリルアミドＢ−２〜Ｂ−８、Ｃ−１〜Ｃ−６を使用した以外は製造例１と同様の操作で、ケテンダイマー系サイズ剤を得た。
【００４３】
製造例６
製造例１のケテンダイマー系物質を１７２部、両性ポリアクリルアミドＢ−１の水性分散体の代わりに合成例６で得た両性ポリアクリルアミドＢ−６の水性分散体を５０部使用した以外は製造例１と同様の操作で、ケテンダイマー系サイズ剤を得た。
【００４４】
製造例７，８
製造例１のケテンダイマー系物質を１８０部、両性ポリアクリルアミドＢ−１の水性分散体の代わりに合成例７，８で得た両性ポリアクリルアミドＢ−７、Ｂ−８の水性分散体を１００部使用した以外は製造例１と同様の操作で、ケテンダイマー系サイズ剤を得た。
【００４５】
製造したサイズ剤の性状及び効果を、以下に示す方法にて評価した。結果を表３に示す。
【００４６】
＜粒子径の測定＞
島津製作所製レーザー回折／散乱式粒度分布測定装置ＳＡＬＤ−２１００で測定した。測定した粒子径はメディアン径である。
【００４７】
＜経時安定性の評価＞
製造例１〜８および比較製造例１〜６で得られたケテンダイマー系サイズ剤を４０℃および２５℃の恒温槽に静置し、１カ月間保管し安定性を確認した。
【００４８】
＜ＤＩＰ用水中での凝集性＞
ＤＩＰスラリー（灰分５％）をＮｏ．２ろ紙でろ過し、ＤＩＰ用水（ドイツ硬度３４°）を採取した。この用水中に製造例および比較製造例で得られたケテンダイマー系サイズ剤を添加し、凝集するかを目視で評価した。
【００４９】
＜手抄き試験によるサイズ効果の評価＞
カナディアン・スタンダード・フリーネス３２０ｃｃの脱墨パルプを絶乾固形分２％のパルプスラリーとし、全紙用薬品添加後のパルプスラリーがｐＨ６．５となるような量の水酸化ナトリウムを添加した。このパルプスラリーに絶乾パルプに対して１．５％の硫酸バンド、０．５％のカチオン化澱粉を添加し、０．２％の上記実施例で得たケテンダイマー系サイズ剤を添加した。その後、パルプ濃度０．２％まで希釈するとともに、２３％の炭酸カルシウム水溶液を添加し、歩留り剤としてカチオン性アクリルアミド添加した。ＪＩＳ丸型抄紙機でＪＩＳ  Ｐ８２２２に準拠して坪量８０ｇ／ｍ２となるように抄紙した。湿紙の乾燥はドラムドライヤーを用いて１００℃で３０秒間乾燥させた。得られたサイジング紙をＪＩＳ  Ｐ８１１１に準拠して調湿し、ＪＩＳ  Ｐ８１２２に準拠して試験紙のステキヒトサイズ度を測定した。
【００５０】
＜塗工試験によるサイズ効果の評価＞
酸化澱粉（王子エースＡ  王子コーンスターチ（株）製）を固形分濃度１５％として９５℃で澱化したものおよび製造例および製造比較例で得たケテンダイマー系サイズ剤と水を用い、酸化澱粉濃度１０％、ケテンダイマー系サイズ剤濃度０．１％の塗工液を得た。得られた塗工液を未塗工の中性上質紙（坪量８０ｇ／ｍ２）にサイズプレス機で塗工した。尚、塗工量は酸化澱粉２ｇ／ｍ２、ケテンダイマー系サイズ剤０．０２ｇ／ｍ２であった。次に湿紙の乾燥はドラムドライヤーを用いて１００℃で９０秒間乾燥させた。得られたサイジング紙をＪＩＳ  Ｐ８１１１に準拠して調湿し、ＪＩＳ  Ｐ８１２２に準拠して試験紙のステキヒトサイズ度を測定した。
【００５１】
【表３】
2019099991.tif 000008
【００５２】
表３から分かるように、本発明のケテンダイマー系サイズ剤は、比較例のサイズ剤に比べ、安定性に優れ、優れたサイズ効果を有することが確認できる。